СТАБИЛЬНЫЕ ПРИ ХРАНЕНИИ ПОЛИУРЕТАНОВЫЕ ПРЕПРЕГИ И ПОЛУЧАЕМЫЕ ИЗ НИХ ФОРМОВАННЫЕ ИЗДЕЛИЯ ИЗ ПОЛИУРЕТАНОВОЙ КОМПОЗИЦИИ С ЖИДКИМИ СМОЛЯНЫМИ КОМПОНЕНТАМИ

1. Препреги, в основном состоящие из:
A) по меньшей мере одной волокнистой основы и
g
B) по меньшей мере одной реакционноспособной полиуретановой композиции в качестве матричного материала, причем полиуретановые композиции в основном являются смесями жидкого смоляного компонента b), содержащего реакционноспособные по отношению к изоцианатам функциональные группы, температура стеклования T или точка плавления которого находится ниже 25°C и гидроксильное число составляет от 50 до 2000 мг KOH/г,
с внутренне блокированными и/или блокированными средствами блокирования диизоцианатов или полиизоцианатов в качестве отвердителя a).
2. Препреги по п.1, отличающиеся тем, что матричный материал B) является жидким, высоковязким или твердым.
g
3. Препреги по п.1, отличающиеся тем, что матричный материал B) обладает температурой стеклования T по меньшей мере 30°C.
4. Препреги по п.1, отличающиеся тем, что смоляной компонент b) при температуре от 20 до 23°C, особенно предпочтительно при температуре ниже 20°C является жидким.
5. Препреги по п.1, отличающиеся тем, что в качестве жидкого смоляного компонента b) они содержат мономерные полиолы, сложные полиэфиры, поликапролактоны, простые полиэфиры, полиакрилаты, поликарбонаты или полиуретаны с гидроксильным числом от 50 до 2000 мг KOH/г и средней молекулярной массой от 62 до 3000 г/моль.
6. Препреги по п.1, отличающиеся тем, что в качестве жидкого смоляного компонента b) они содержат полиолы с гидроксильным числом от 200 до 1500 мг KOH/г, особенно предпочтительно от 501 до 1000 мг KOH/г, еще более предпочтительно от 600 до 800 мг KOH/г.
7. Препреги по п.1, отличающиеся тем, что в качестве жидкого смоляного компонента b) они содержат полиолы со средней молекулярной массой от 100 до 1000 г/моль, особенно предпочтительно от 100 до 500 г/моль.
8. Препреги по п.1, отличающиеся тем, что в качестве жидкого смоляного компонента b) они содержат полиолы с гидроксильным числом от 501 до 1000 мг KOH/г, которые при температуре от 20 до 23°C, особенно предпочтительно при температуре ниже 20°C являются жидкими.
9. Препреги по п.1, отличающиеся тем, что волокнистый материал содержит волокна из стекла, углерода или полимеров, например, таких как полиамид (арамид) или сложные полиэфиры, природные волокна или минеральные волокнистые материалы, такие как базальтовые или керамические волокна.
10. Препреги по п.1, отличающиеся тем, что в качестве волокнистой основы они содержат текстильные изделия плоской формы из нетканого материала, трикотажа, трикотажных и вязаных изделий, невязаной пасьмы, в частности ткани, холста или плетельного изделия, в виде длинноволокнистых и коротковолокнистых материалов.
11. Препреги по п.1, отличающиеся тем, что они обладают объемным содержанием волокон, составляющим более 10%, предпочтительно от 50 до 70%, особенно предпочтительно от 50 до 65%.
12
12. Препреги по п.1, отличающиеся тем, что они содержат диизоцианаты или полиизоцианаты, выбранные из группы, включающей изофорондиизоцианат (IPDI), гексаметилендиизоцианат (HDI), диизоцианатодициклогексилметан (HMDI), 2-метилпентандиизоцианат (MPDI), 2,2,4-триметилгексаметилен-диизоцианат/2,4,4-триметилгексаметилендиизоцианат (TPDI) и/или норборнандиизоцианат (NBDI), особенно предпочтительно изофорондиизоцианат, гексаметилендиизоцианат, триметилгексаметилендиизоцианат и/или диизоцианатодициклогексилметан, причем можно использовать также изоцианураты.
13. Препреги по п.1, отличающиеся тем, что они содержат внешние средства блокирования, выбранные из группы, включающей этилацетоацетат, диизопропиламин, метилэтилкетоксим, диэтиловый эфир малоновой кислоты, ε-капролактам, 1,2,4-триазол, фенол, замещенные фенолы и/или 3,5-диметилпиразол.
14. Препреги по п.1, отличающиеся тем, что они содержат аддукты изофорондиизоцианата, содержащие изоциануратные группировки и блокированные ε-капролактамом изоцианатные структуры.
15. Препреги по п.1, отличающиеся тем, что реакционноспособные полиуретановые композиции B) содержат дополнительные катализаторы, предпочтительно дилаурат дибутилолова, октоат цинка, неодеканоат висмута и/или третичные амины, предпочтительно 1,4-диазабицикло[2.2.2.]октан, в количестве от 0,001 до 1 мас.%
16. Препреги по п.1, отличающиеся тем, что в качестве матричного материала они содержат по меньшей мере одну содержащую уретдионовые группы реакционноспособную полиуретановую композицию B), которая в основном содержит:
a) по меньшей мере один содержащий уретдионовые группы отвердитель на основе продуктов полиприсоединения из содержащих уретдионовые группы алифатических, (цикло)алифатических или циклоалифатических полиизоцианатов и соединений с гидроксильными группами, причем отвердитель при температурах ниже 40°C находится в твердой форме, а при температурах выше 110°C в жидкой форме, и причем отвердитель содержит менее 5 мас.% свободных изоцианатных групп и от 3 до 25 мас.% уретдионовых групп,
g
b) по меньшей мере один жидкий смоляной компонент b) с гидроксильными группами, температура стеклования T или точка плавления которого ниже 25°С и гидроксильное число составляет от 50 до 2000 мг KOH/г,
c) при необходимости по меньшей мере один катализатор,
d) при необходимости известные из химии полиуретанов вспомогательные компоненты и добавки,
причем компоненты a) и b) находятся в таком соотношении, что на каждую гидроксильную группу компонента b) приходится от 0,3 до 1, предпочтительно от 0,45 до 0,55 уретдионовой группы компонента a).
17. Препреги по одному из пп.1-12, отличающиеся тем, что в качестве матричного материала они содержат по меньшей мере одну содержащую уретдионовые группы реакционноспособную полиуретановую композицию B), которая в основном содержит:
a) по меньшей мере один содержащий уретдионовые группы отвердитель,
g
b) при необходимости по меньшей мере один жидкий смоляной компонент b), содержащий реакционноспособные по отношению к изоцианатным группам функциональные группы, температура стеклования T или точка плавления которого ниже 25°С и гидроксильное число составляет от 50 до 2000 мг KOH/г,
c) от 0,1 до 5 мас.% по меньшей мере одного катализатора, выбранного из группы, включающей четвертичные соли аммония и/или четвертичные соли фосфония с галогенами, гидроксидами, алкоголятами или органическими или неорганическими кислотными анионами в качестве противоиона, и
d) от 0,1 до 5 мас.% по меньшей мере одного сокатализатора, выбранного из группы, включающей:
d1) по меньшей мере один эпоксид и/или
d2) по меньшей мере один ацетилацетонат металла, ацетилацетонат четвертичного аммония и/или ацетилацетонат четвертичного фосфония,
e) при необходимости известные из химии полиуретанов вспомогательные компоненты и добавки.
18. Препреги по п.17, отличающиеся тем, что в качестве катализатора c) они содержат по меньшей мере одно соединение, выбранное из группы, включающей формиат тетраметиламмония, ацетат тетраметиламмония, пропионат тетраметиламмония, бутират тетраметиламмония, бензоат тетраметиламмония, формиат тетраэтиламмония, ацетат тетраэтиламмония, пропионат тетраэтиламмония, бутират тетраэтиламмония, бензоат тетраэтиламмония, формиат тетрапропиламмония, ацетат тетрапропиламмония, пропионат тетрапропиламмония, бутират тетрапропиламмония, бензоат тетрапропиламмония, формиат тетрабутиламмония, ацетат тетрабутиламмония, пропионат тетрабутиламмония, бутират тетрабутиламмония, бензоат тетрабутиламмония, ацетат тетрабутилфосфония, формиат тетрабутилфосфония, ацетат этилтрифенилфосфония, бензотриазолят тетрабутилфосфония, фенолят тетрафенилфосфония, деканоат тригексилтетрадецилфосфония, гидроксид метилтрибутиламмония, гидроксид метилтриэтиламмония, гидроксид тетраметиламмония, гидроксид тетраэтиламмония, гидроксид тетрапропиламмония, гидроксид тетрабутиламмония, гидроксид тетрапентиламмония, гидроксид тетрагексиламмония, гидроксид тетраоктиламмония, гидроксид тетрадециламмония, гидроксид тетрадецилтригексиламмония, гидроксид тетраоктадециламмония, гидроксид бензилтриметиламмония, гидроксид бензилтриэтиламмония, гидроксид триметилфениламмония, гидроксид триэтилметиламмония, гидроксид триметилвиниламмония, метанолят метилтрибутиламмония, метанолят метилтриэтиламмония, метанолят тетраметиламмония, метанолят тетраэтиламмония, метанолят тетрапропиламмония, метанолят тетрабутиламмония, метанолят тетрапентиламмония, метанолят тетрагексиламмония, метанолят тетраоктиламмония, метанолят тетрадециламмония, метанолят тетрадецилтригексиламмония, метанолят тетраоктадециламмония, метанолят бензилтриметиламмония, метанолят бензилтриэтиламмония, метанолят триметилфениламмония, метанолят триэтилметиламмония, метанолят триметилвиниламмония, этанолят метилтрибутиламмония, этанолят метилтриэтиламмония, этанолят тетраметиламмония, этанолят тетраэтиламмония, этанолят тетрапропиламмония, этанолят тетрабутиламмония, этанолят тетрапентиламмония, этанолят тетрагексиламмония, метанолят тетраоктиламмония, этанолят тетрадециламмония, этанолят тетрадецилтригексиламмония, этанолят тетраоктадециламмония, этанолят бензилтриметиламмония, этанолят бензилтриэтиламмония, этанолят триметилфениламмония, этанолят триэтилметиламмония, этанолят триметилвиниламмония, бензилат метилтрибутиламмония, бензилат метилтриэтиламмония, бензилат тетраметиламмония, бензилат тетраэтиламмония, бензилат тетрапропиламмония, бензилат тетрабутиламмония, бензилат тетрапентиламмония, бензилат тетрагексиламмония, бензилат тетраоктиламмония, бензилат тетрадециламмония, бензилат тетрадецилтригексиламмония, бензилат тетраоктадециламмония, бензилат бензилтриметиламмония, бензилат бензилтриэтиламмония, бензилат триметилфениламмония, бензилат триэтилметиламмония, бензилат триметилвиниламмония, фторид тетраметиламмония, фторид тетраэтиламмония, фторид тетрабутиламмония, фторид тетраоктиламмония, фторид бензилтриметиламмония, гидроксид тетрабутилфосфония, фторид тетрабутилфосфония, хлорид тетрабутиламмония, бромид тетрабутиламмония, йодид тетрабутиламмония, хлорид тетраэтиламмония, бромид тетраэтиламмония, йодид тетраэтиламмония, хлорид тетраметиламмония, бромид тетраметиламмония, йодид тетраметиламмония, хлорид бензилтриметиламмония, хлорид бензилтриэтиламмония, хлорид бензилтрипропиламмония, хлорид бензилтрибутиламмония, хлорид метилтрибутиламмония, хлорид метилтрипропиламмония, хлорид метилтриэтиламмония, хлорид метилтрифениламмония, хлорид фенилтриметиламмония, бромид бензилтриметиламмония, бромид бензилтриэтиламмония, бромид бензилтрипропиламмония, бромид бензилтрибутиламмония, бромид метилтрибутиламмония, бромид метилтрипропиламмония, бромид метилтриэтиламмония, бромид метилтрифениламмония, бромид фенилтриметиламмония, йодид бензилтриметиламмония, йодид бензилтриэтиламмония, йодид бензилтрипропиламмония, йодид бензилтрибутиламмония, йодид метилтрибутиламмония, йодид метилтрипропиламмония, йодид метилтриэтиламмония, йодид метилтрифениламмония и йодид фенилтриметиламмония, гидроксид метилтрибутиламмония, гидроксид метилтриэтиламмония, гидроксид тетраметиламмония, гидроксид тетраэтиламмония, гидроксид тетрапропиламмония, гидроксид тетрабутиламмония, гидроксид тетрапентиламмония, гидроксид тетрагексиламмония, гидроксид тетраоктиламмония, гидроксид тетрадециламмония, гидроксид тетрадецилтригексиламмония, гидроксид тетраоктадециламмония, гидроксид бензилтриметиламмония, гидроксид бензилтриэтиламмония, гидроксид триметилфениламмония, гидроксид триэтилметиламмония, гидроксид триметилвиниламмония, фторид тетраметиламмония, фторид тетраэтиламмония, фторид тетрабутиламмония, фторид тетраоктиламмония и фторид бензилтриметиламмония, одни или в виде любых смесей, предпочтительно бензоат тетраэтиламмония и/или гидроксид тетрабутиламмония.
19. Препреги по п.17, отличающиеся тем, что в качестве сокатализатора d1) они содержат по меньшей мере одно соединение, выбранное из группы, включающей простые глицидиловые эфиры, сложные глицидиловые эфиры, алифатические эпоксиды, простые диглицидиловые эфиры на основе бисфенола A и глицидилметакрилаты, одни или в виде любых смесей.
20. Препреги по п.17, отличающиеся тем, что в качестве сокатализатора d2) они содержат по меньшей мере одно соединение, выбранное из группы, включающей ацетилацетонат цинка, ацетилацетонат лития и ацетилацетонат олова, одни или в виде любых смесей, предпочтительно ацетилацетонат цинка.
21. Препреги по п.17, отличающиеся тем, что в качестве сокатализатора d2) они содержат по меньшей мере одно соединение, выбранное из группы, включающей ацетилацетонат тетраметиламмония, ацетилацетонат тетраэтиламмония, ацетилацетонат тетрапропиламмония, ацетилацетонат тетрабутиламмония, ацетилацетонат бензилтриметиламмония, ацетилацетонат бензилтриэтиламмония, ацетилацетонат тетраметилфосфония, ацетилацетонат тетраэтилфосфония, ацетилацетонат тетрапропилфосфония, ацетилацетонат тетрабутилфосфония, ацетилацетонат бензилтриметилфосфония и ацетилацетонат бензилтриэтилфосфония, одни или в виде любых смесей, предпочтительно ацетилацетонат тетраэтиламмония и/или ацетилацетонат тетрабутиламмония.
22. Препреги по одному из пп.1-12, отличающиеся тем, что в качестве матричного материала они содержат по меньшей мере одну содержащую уретдионовые группы высокореакционноспособную полиуретановую композицию B), которая в основном содержит:
a) по меньшей мере один содержащий уретдионовые группы отвердитель на основе продуктов полиприсоединения из содержащих уретдионовые группы алифатических, (цикло)алифатических или циклоалифатических полиизоцианатов и соединений с гидроксильными группами, причем отвердитель при температурах ниже 40°C находится в твердой форме, а при температурах выше 110°C в жидкой форме, и причем отвердитель содержит менее 5 мас.% свободных изоцианатных групп и от 3 до 25 мас.% уретдионовых групп,
g
b) по меньшей мере один жидкий полиол с температурой стеклования T или точкой плавления ниже 25°С и гидроксильным числом от 50 до 2000 мг KOH/г,
c) от 0,1 до 5 мас.% по меньшей мере одного катализатора, выбранного из группы, включающей четвертичные соли аммония и/или четвертичные соли фосфония с галогенами, гидроксидами, алкоголятами или органическими или неорганическими кислотными анионами в качестве противоиона,
d) от 0,1 до 5 мас.% по меньшей мере одного сокатализатора, выбранного из группы, включающей:
d1) по меньшей мере один эпоксид и/или
d2) по меньшей мере один ацетилацетонат металла, ацетилацетонат четвертичного аммония и/или ацетилацетонат четвертичного фосфония,
e) при необходимости известные из химии полиуретанов вспомогательные компоненты и добавки,
причем компоненты а) и b) находятся в таком соотношении, что на каждую гидроксильную группу компонента b) приходится от 0,3 до 1, предпочтительно от 0,6 до 0,9 уретдионовой группы компонента a).
23. Препреги по п.22, отличающиеся тем, что в качестве катализатора c) они содержат по меньшей мере одно соединение, выбранное из группы, включающей формиат тетраметиламмония, ацетат тетраметиламмония, пропионат тетраметиламмония, бутират тетраметиламмония, бензоат тетраметиламмония, формиат тетраэтиламмония, ацетат тетраэтиламмония, пропионат тетраэтиламмония, бутират тетраэтиламмония, бензоат тетраэтиламмония, формиат тетрапропиламмония, ацетат тетрапропиламмония, пропионат тетрапропиламмония, бутират тетрапропиламмония, бензоат тетрапропиламмония, формиат тетрабутиламмония, ацетат тетрабутиламмония, пропионат тетрабутиламмония, бутират тетрабутиламмония, бензоат тетрабутиламмония, ацетат тетрабутилфосфония, формиат тетрабутилфосфония, ацетат этилтрифенилфосфония, бензотриазолят тетрабутилфосфония, фенолят тетрафенилфосфония, деканоат тригексилтетрадецилфосфония, гидроксид метилтрибутиламмония, гидроксид метилтриэтиламмония, гидроксид тетраметиламмония, гидроксид тетраэтиламмония, гидроксид тетрапропиламмония, гидроксид тетрабутиламмония, гидроксид тетрапентиламмония, гидроксид тетрагексиламмония, гидроксид тетраоктиламмония, гидроксид тетрадециламмония, гидроксид тетрадецилтригексиламмония, гидроксид тетраоктадециламмония, гидроксид бензилтриметиламмония, гидроксид бензилтриэтиламмония, гидроксид триметилфениламмония, гидроксид триэтилметиламмония, гидроксид триметилвиниламмония, метанолят метилтрибутиламмония, метанолят метилтриэтиламмония, метанолят тетраметиламмония, метанолят тетраэтиламмония, метанолят тетрапропиламмония, метанолят тетрабутиламмония, метанолят тетрапентиламмония, метанолят тетрагексиламмония, метанолят тетраоктиламмония, метанолят тетрадециламмония, метанолят тетрадецилтригексиламмония, метанолят тетраоктадециламмония, метанолят бензилтриметиламмония, метанолят бензилтриэтиламмония, метанолят триметилфениламмония, метанолят триэтилметиламмония, метанолят триметилвиниламмония, этанолят метилтрибутиламмония, этанолят метилтриэтиламмония, этанолят тетраметиламмония, этанолят тетраэтиламмония, этанолят тетрапропиламмония, этанолят тетрабутиламмония, этанолят тетрапентиламмония, этанолят тетрагексиламмония, метанолят тетраоктиламмония, этанолят тетрадециламмония, этанолят тетрадецилтригексиламмония, этанолят тетраоктадециламмония, этанолят бензилтриметиламмония, этанолят бензилтриэтиламмония, этанолят триметилфениламмония, этанолят триэтилметиламмония, этанолят триметилвиниламмония, бензилат метилтрибутиламмония, бензилат метилтриэтиламмония, бензилат тетраметиламмония, бензилат тетраэтиламмония, бензилат тетрапропиламмония, бензилат тетрабутиламмония, бензилат тетрапентиламмония, бензилат тетрагексиламмония, бензилат тетраоктиламмония, бензилат тетрадециламмония, бензилат тетрадецилтригексиламмония, бензилат тетраоктадециламмония, бензилат бензилтриметиламмония, бензилат бензилтриэтиламмония, бензилат триметилфениламмония, бензилат триэтилметиламмония, бензилат триметилвиниламмония, фторид тетраметиламмония, фторид тетраэтиламмония, фторид тетрабутиламмония, фторид тетраоктиламмония, фторид бензилтриметиламмония, гидроксид тетрабутилфосфония, фторид тетрабутилфосфония, хлорид тетрабутиламмония, бромид тетрабутиламмония, йодид тетрабутиламмония, хлорид тетраэтиламмония, бромид тетраэтиламмония, йодид тетраэтиламмония, хлорид тетраметиламмония, бромид тетраметиламмония, йодид тетраметиламмония, хлорид бензилтриметиламмония, хлорид бензилтриэтиламмония, хлорид бензилтрипропиламмония, хлорид бензилтрибутиламмония, хлорид метилтрибутиламмония, хлорид метилтрипропиламмония, хлорид метилтриэтиламмония, хлорид метилтрифениламмония, хлорид фенилтриметиламмония, бромид бензилтриметиламмония, бромид бензилтриэтиламмония, бромид бензилтрипропиламмония, бромид бензилтрибутиламмония, бромид метилтрибутиламмония, бромид метилтрипропиламмония, бромид метилтриэтиламмония, бромид метилтрифениламмония, бромид фенилтриметиламмония, йодид бензилтриметиламмония, йодид бензилтриэтиламмония, йодид бензилтрипропиламмония, йодид бензилтрибутиламмония, йодид метилтрибутиламмония, йодид метилтрипропиламмония, йодид метилтриэтиламмония, йодид метилтрифениламмония и йодид фенилтриметиламмония, гидроксид метилтрибутиламмония, гидроксид метилтриэтиламмония, гидроксид тетраметиламмония, гидроксид тетраэтиламмония, гидроксид тетрапропиламмония, гидроксид тетрабутиламмония, гидроксид тетрапентиламмония, гидроксид тетрагексиламмония, гидроксид тетраоктиламмония, гидроксид тетрадециламмония, гидроксид тетрадецилтригексиламмония, гидроксид тетраоктадециламмония, гидроксид бензилтриметиламмония, гидроксид бензилтриэтиламмония, гидроксид триметилфениламмония, гидроксид триэтилметиламмония, гидроксид триметилвиниламмония, фторид тетраметиламмония, фторид тетраэтиламмония, фторид тетрабутиламмония, фторид тетраоктиламмония и фторид бензилтриметиламмония, одни или в виде любых смесей, предпочтительно бензоат тетраэтиламмония и/или гидроксид тетрабутиламмония.
24. Препреги по п.22, отличающиеся тем, что в качестве сокатализатора d1) они содержат по меньшей мере одно соединение, выбранное из группы, включающей простые глицидиловые эфиры, сложные глицидиловые эфиры, алифатические эпоксиды, простые диглицидиловые эфиры на основе бисфенола A и глицидилметакрилаты, одни или в виде любых смесей.
25. Препреги по п.22, отличающиеся тем, что в качестве сокатализатора d2) они содержат по меньшей мере одно соединение, выбранное из группы, включающей ацетилацетонат цинка, ацетилацетонат лития и ацетилацетонат олова, одни или в виде любых смесей, предпочтительно ацетилацетонат цинка.
26. Препреги по п.22, отличающиеся тем, что в качестве сокатализатора d2) они содержат по меньшей мере одно соединение, выбранное из группы, включающей ацетилацетонат тетраметиламмония, ацетилацетонат тетраэтиламмония, ацетилацетонат тетрапропиламмония, ацетилацетонат тетрабутиламмония, ацетилацетонат бензилтриметиламмония, ацетилацетонат бензилтриэтиламмония, ацетилацетонат тетраметилфосфония, ацетилацетонат тетраэтилфосфония, ацетилацетонат тетрапропилфосфония, ацетилацетонат тетрабутилфосфония, ацетилацетонат бензилтриметилфосфония и ацетилацетонат бензилтриэтилфосфония, одни или в виде любых смесей, предпочтительно ацетилацетонат тетраэтиламмония и/или ацетилацетонат тетрабутиламмония.
27. Препреги по п.1, отличающиеся тем, что они дополнительно содержат:
C) по меньшей мере одну пленку, фиксированную на препреге посредством полиуретановой композиции B).
28. Способ получения препрегов по одному из п.п.1-26, который включает следующие стадии:
I. получение реакционноспособной полиуретановой композиции B),
II. пропитка волокнистой основы A) полиуретановой композицией B), при необходимости растворенной в растворителе, и
III. при необходимости удаление растворителя.
29. Способ получения препрегов по п.28, отличающийся тем, что используют жидкий, высоковязкий или твердый матричный материал B).
30. Способ получения препрегов по одному из п.п.1-26, который включает следующие стадии:
I. получение реакционноспособной полиуретановой композиции B) в расплаве и
II. непосредственная пропитка волокнистой основы A) расплавом композиции B).
31. Применение препрегов по одному из пп.1-27, в частности с волокнистой основой из стеклянных, углеродных или арамидных волокон.
32. Применение препрегов по п.31 для получения композиционных материалов в мелком и крупном судостроении, авиационной и космической технике, автомобилестроении, для двухколесных транспортных средств, предпочтительно мотоциклов и велосипедов, в сферах производства средств передвижения, транспортного обеспечения, конструирования, в медицинской промышленности, в производстве спортивного инвентаря, электропромышленности и промышленной электронике, а также в производстве энергооборудования, например, лопастей ветросиловых установок.
33. Композитная деталь, получаемая из препрегов по одному из пп.1-27.
34. Композитная деталь, получаемая из препрегов по одному из пп.1-27 и состоящая из A) по меньшей мере одной волокнистой основы и B) по меньшей мере одной сшитой полиуретановой композиции, предпочтительно сшитой полиуретановой композиции, содержащей уретдионовые группы.